(57)【要約】  本発明は、カーテン塗工法による塗布のために被覆されうる基材、例えば原紙又は厚紙上に塗工可能である塗工液組成物に関する。原紙において厚紙であってよい基材は、１つ又はそれ以上の自由落下する液体カーテンで被覆され、その場合に被覆液体に結合剤が添加されている。結合剤は、スチレン−ブタジエン−ラテックス結合剤、スチレン−アクリラート−ラテックス結合剤、スチレン−ブタジエン−アクリロニトリル−ラテックス結合剤、スチレン−無水マレイン酸−結合剤並びにスチレン−アクリラート−無水マレイン酸−結合剤を有する群から選択されており、その場合に結合剤は＜１３０nmの粒度を有する。【特許請求の範囲】
【請求項１】
印画紙及び自己接着性ラベル紙を除く、印刷、包装及び筆記に適しており、一層及び／又は多層塗工された基材を製造するための塗工液組成物であって、かつ前記基材、特に原紙又は厚紙が１つ又はそれ以上の自由落下する液体カーテンで被覆されており、かつ前記液体カーテンが、結合剤を含有する被覆液体から形成されている、塗工液組成物において、
前記結合剤が、スチレン−ブタジエン−ラテックス結合剤、スチレン−アクリラート−ラテックス結合剤、スチレン−ブタジエン−アクリロニトリル−ラテックス結合剤、スチレン−無水マレイン酸−結合剤、スチレン−アクリラート−マレイン酸−無水物−結合剤を含む群から選択されており、かつ粒度≦１３０nmを含むことを特徴とする、塗工液組成物。
【請求項２】
スチレンブタジエン及びスチレンブタジエンアクリロニトリルを含有している結合剤系が、１０％〜９５％のゲル含量値を有している、請求項１記載の塗工液組成物。
【請求項３】
スチレンブタジエン及びスチレンブタジエンアクリロニトリルを含有している結合剤系が７０〜９０％のゲル含量値を有している、請求項２記載の塗工液組成物。
【請求項４】
有機又は無機の顔料を含有している、請求項１記載の塗工液組成物。
【請求項５】
１００００００〜５０００００００の分子量Ｍｗを有するポリアクリルアミドを含有している、請求項１記載の塗工液組成物。
【請求項６】
２０mPas〜５，０００mPas、特に好ましくは２０mPas〜２，０００mPas、特に好ましくは２０〜１，３００mPasのブルックフィールド粘度を有する、請求項１記載の塗工液組成物。
【請求項７】
塗工液組成物の塗布質量が、基材上の前記組成物の乾燥質量を基準として０．１〜５０g/m2である、請求項１記載の塗工液組成物。
【請求項８】
１つ又は複数の顔料が、粘土、カオリン、タルク、炭酸カルシウム、二酸化チタン、サチン白、合成ポリマー顔料、酸化亜鉛、硫酸バリウム、セッコウ、シリカ、アルミニウム、三水和物を含む群から選択されている、請求項４記載の塗工液組成物。
【請求項９】
結合剤が、スチレン−ブタジエン−ラテックス結合剤、スチレン−アクリラート−ラテックス結合剤、スチレン−ブタジエンアクリロニトリル−ラテックス結合剤、スチレン−無水マレイン酸−結合剤、スチレン−アクリラート無水マレイン酸−結合剤、多糖類、タンパク質、ポリビニルピロリドン、ポリビニルアルコール、ポリ酢酸ビニル、セルロース及びセルロース誘導体を含む群から選択されている、請求項１記載の塗工液組成物。
【請求項１０】
カーテンコーティングの範囲内で塗布される塗工液組成物が、基材の印刷適性を改善し、拡散に対するバリヤー特性を有し、塗工される基材の光学的性質を改善し、並びにリリース特性又は接着特性のいずれかを有する、請求項１記載の塗工液組成物。
【請求項１１】
カーテンコーティング塗工法により塗布される塗工液組成物が、エチレン−アクリル酸ろう、ポリエチレンポリエステルスチレン−ブタジエン−ラテックス結合剤、スチレン−アクリラート−ラテックス結合剤、スチレン−ブタジエンアルコールニトリル−ラテックス結合剤、スチレン−無水マレイン酸−結合剤、スチレン−アクリラート無水マレイン酸−結合剤、多糖類、タンパク質、ポリビニルピロリドン、ポリビニルアルコール、ポリ酢酸ビニル、セルロース及びセルロース誘導体、シリコーンをベースとする１つ又はそれ以上のポリマーを含有する、請求項１から１０までのいずれか１項記載の塗工液組成物。
【請求項１２】
請求項１から１０までのいずれか１項に従って製造されている塗工液組成物を用いて製造される基材。
【請求項１３】
カーテンコーティング塗布法により基材、原紙又は厚紙を被覆するための、請求項１から１１までのいずれか１項記載の塗工液組成物の使用。
【発明の詳細な説明】
【技術分野】
【０００１】
本発明は、印画紙及び自己接着性ラベル紙を除く、印刷、包装及び筆記に特別に適している、一層及び／又は多層塗工された基材、例えば、紙又は板紙を製造する方法に関するものであり、その場合に前記基材は特に一つ又は複数の自由落下する液体カーテンで被覆され、その場合に自由落下する液体カーテンは、特に高い結合力を有する結合剤を含有する塗工液組成物により形成される。
【０００２】
技術水準
写真産業において、カーテン塗工法(Curtain Coating)は、基材を被覆するための公知の方法である。しかしながら、これまで被覆として使用されてきた乳濁液もしくは液体は、低い固体含量及び低い粘度を有し；さらにまた、塗布速度は、極めて低い値であり、これらの値は目下のところ６００m/min未満である。これに反して、グラフィックペーパーの製造の場合に、写真産業において使用される懸濁液とは異なり、高い固体含量及び高い粘度を有する顔料着色された懸濁液が使用される。さらに、グラフィックペーパーは、たいてい、ブレード塗工又はフィルムプレスを用いて１０００m/minを明らかに上回る速度で製造される。
【０００３】
ブレード塗布法並びにフィルムプレス塗布法はその都度、得られる塗工された基材、例えば原紙又は板紙の品質に影響を及ぼす特有の欠点を有する。ブレード塗布法の場合に、ブレードの下での高いせん断速度により誘導される粒子の凝集は、紙塗被上の縞をまねきうるものであり、これらは得られる紙もしくは厚紙の表面品質を劣悪にする。さらに、グラフィック産業において使用される塗工液は、ブレードを激しく酷使するので、これは、変わらない塗工品質を保証するために頻繁に交換されなければならない。
【０００４】
さらにまた、紙表面もしくは厚紙表面上の塗被分布は、前記基材のむらにより影響を受ける。紙表面もしくは基材表面上の不均一な塗被分布は、劣悪な印刷結果、例えばモットリング(Mottling)現象（ぼやけた印刷）をまねく。
【０００５】
これまでグラフィックペーパーの製造に使用されてきたフィルムプレス塗布法は、本質的には基材表面特性、基材多孔度（吸収挙動）並びに塗工液固体含量のファクターによって決定される、狭く算定された操作ウインドウを必要とする。この狭く限定された操作ウインドウは、各々のウェブ速度、すなわち各々の塗布速度及び各々の塗工質量のために、改めて決定されるべきである。最適化されていない、フィルムプレス塗布法の範囲内で使用される塗工液レセプターの場合に、紙にせよ厚紙にせよ、基材の表面上で不均一なフィルム−分裂パターンとなりうるものであり、これはそしてまた劣悪な印刷適性を生じる。フィルムプレス塗布法において、さらに小さな液滴が塗工の際に溶解されうるものであり、ひいては品質損失をまねきうる。ブレード塗布法とは異なり、フィルム塗布法を用いて最大で達成可能な塗布質量は明らかにより少ない。最大の塗布質量のこの制限は、高い塗布速度の場合に特に際立つ。
【０００６】
説明した２つの塗布法、すなわちフィルムプレス塗布法並びにブレード塗布法には、紙基材の表面が有する凸部及び凹部（山及び谷）の間の塗布質量が不均一に分布されているので、印刷インキ受け入れが同様に不均一に分布されて経過し、このことは既に前記されたモットリング効果（印刷の曇り）をまねきうるという欠点が内在している。
【０００７】
しかしながら双方の方法を用いて、明らかに６００m/minを上回る相対的に高い塗布速度が達成されることができるので、フィルムプレス塗布法並びにブレード塗布法は、グラフィックペーパーの製造の際に極めて広く普及している。
【０００８】
日本国特許出願明細書JP 94-89437、JP 93-311931、JP 03-177816、JP 93-131718、JP 92-298683、JP 92-51933、JP 01-298229、JP 90-217327、JP 8-310110並びに欧州特許出願公開(EP-A)第517 223号明細書及び欧州特許出願公開(EP-A)第1 249 533号明細書には既に、基材を１つ又はそれ以上の顔料着色された塗工液で被覆するためのカーテン塗工法の使用が開示されている。
【０００９】
基材、例えば紙及び厚紙の加工(Veredelung)のためのカーテン塗工法(Curtain Coating)の使用は、前記の明細書に既に開示されたように、フィルムプレス法又はブレード塗布法のようなこれまで使用されてきた塗布法と比較して、塗工された表面構造の品質の改善をもたらす。しかしながらカーテン塗工法は不利である、それというのも、適用される液体カーテンの高められた塗布速度及び少ない塗布質量の場合に不安定になる傾向があるからである。カーテン塗工法により塗布される塗工液組成物が紙基材の表面上に衝突する際に、塗工液は自由落下から約９０゜だけ向きを変えられ、かつその場合に基材速度が促進される状況となり、このことは、塗工液流体中の局所的に極めて高いせん断速度及び伸長速度をまねく。その場合に前記流体は極端な場合には激し過ぎるほど応力を受けうるので、キャビテーションバブルによるフィルムの裂けが生じうる。適用される塗工液カーテンが裂ける危険は、基材の速度が増すにつれて増大し、かつカーテン塗布法の操作上限を表す。
【００１０】
基材表面上に塗布すべき塗工液組成物のカーテン塗工法による別の重要なパラメーターは、紙基材の表面上へのコピー塗被の固着である。事情によっては、基材の表面上の紙塗被の不十分な固着は、輪転オフセットの場合又は枚葉オフセット印刷法の場合に不足した印刷品質をまねきうる。
【００１１】
技術水準からの解決手段の欠点を考慮して、カーテン塗布法により塗布されることができ、かつ顔料着色された塗工液組成物のかなり改善された結合力を有する塗工液組成物を提供するという課題が本発明の基礎となっている。
【００１２】
発明の説明
本発明に従えば、カーテン塗工法(Curtain Coating)により塗布されることができる塗工液組成物に、スチレン−ブタジエンをベースとする結合剤が添加される。前記結合剤は、粒度＜１３０nmを有する、スチレン−ブタジエン−ラテックス結合剤、スチレン−アクリラート−ラテックス結合剤、スチレン−ブタジエン−アクリロニトリル−ラテックス結合剤、スチレン−無水マレイン酸−結合剤並びにスチレン−アクリラート無水マレイン酸−結合剤をベースとして選択されている。
【００１３】
本発明によれば、塗工液組成物に混合される結合剤として、もちろん合成ポリマーが適している。天然ポリマーとして、デンプンを挙げることができ、合成ポリマーとして、特に、エチレン系不飽和化合物（モノマー）のラジカル重合により得られるそのようなポリマーが考慮の対象になる。
【００１４】
好ましくは、結合剤は、少なくとも４０質量％、好ましくは少なくとも６０質量％、及び特に好ましくは少なくとも８０質量％が主モノマーからなるポリマーである。主モノマーは、Ｃ1〜Ｃ20−アルキル（メタ）アクリラート、２０個までの炭素原子が含まれているカルボン酸のビニルエステル、２０個までの炭素原子を有するビニル芳香族化合物、エチレン系不飽和ニトリル、ビニルハロゲン化物、炭素原子１〜１０個を有しているアルコールのビニルエーテル、炭素原子２〜８個及び１又は２つの二重結合を有する脂肪族炭化水素又はこれらのモノマーからなる混合物から選択されている。例えば、Ｃ1〜Ｃ10−アルキル基を有する（メタ）アクリル酸アルキルエステル、例えばメタクリル酸メチル、アクリル酸メチル、ｎ−ブチルアクリラート、アクリル酸エチル及び２−エチルヘキシルアクリラートを挙げることができる。特に（メタ）アクリル酸アルキルエステルの混合物も好適でありうる。さらに、炭素原子１〜２０個を有するカルボン酸のビニルエステル、例えばビニルラウレース(Vinyllaurath)、ステアリン酸ビニル、プロピオン酸ビニル、バーサチック酸ビニルエステル(Versatiksaeurevinylester)及び酢酸ビニル。
【００１５】
ビニル芳香族化合物として、ビニルトルエン、α−及びｐ−メチルスチレン、α−ブチルスチレン、４−ｎ−ブチルスチレン、４−ｎ−デシルスチレン及び好ましくはスチレンが考慮の対象になる。ニトリルの例として、アクリロニトリル及びメタクリロニトリルを挙げることができる。
【００１６】
ビニルハロゲン化物は、塩素、フッ素又は臭素で置換されたエチレン系不飽和化合物であり、その場合に特に塩化ビニル及び塩化ビニリデンを挙げることができる。
【００１７】
ビニルエーテルとして、例えばビニルエチルエーテル及びビニルイソブチルエーテルを挙げることができる。好ましくは、炭素原子１〜４個を有しているアルコールとのビニルエーテルが使用される。
【００１８】
炭素原子２〜８個及び１又は２つのオレフィン系二重結合を有する炭化水素として、エチレンプロピレンブタジエンイソプロペン並びにクロロプロペンを挙げることができる。
【００１９】
好ましい主モノマーは、Ｃ1〜Ｃ10−アルキル（メタ）アクリラート及びアルキル（メタ）アクリラートとビニル芳香族化合物、特にスチレンとの混合物又は二重結合を有する炭化水素、特にブタジエン又はそのような炭化水素とビニル芳香族化合物、特にスチレンとの混合物である。
【００２０】
脂肪族炭化水素（特にブタジエン）とビニル芳香族化合物（特にスチレン）との混合物の場合に、この比は例えば１０：９０〜９０：１０、特に２０：８０〜８０：２０であってよい。
【００２１】
好ましくは使用される主モノマーは、ブタジエン及びブタジエンとスチレンとの前記の混合物（ポリスチレンブタジエンと略す）又はＣ1〜Ｃ10−アルキル（メタ）アクリラート又はそれらとスチレンとの混合物（ポリアクリラートと略す）である。
【００２２】
主モノマーに加えて、ポリマーは、別のモノマー、例えば、カルボン酸、スルホン酸又はホスホン酸基を有するモノマーを含有していてよい。好ましくは、カルボン酸基が使用される。例えばアクリル酸、メタクリル酸、イタコン酸、マレイン酸又はフマル酸を挙げることができる。エマルションポリマー中のエチレン系不飽和酸含量は、一般的に５質量％未満である。
【００２３】
別のモノマーは、例えばヒドロキシル基を有しているモノマー、特にＣ1〜Ｃ10−ヒドロキシアルキル（メタ）アクリラート並びに（メタ）アクリルアミドである。
【００２４】
ポリマーの製造は、好ましい一実施態様によれば乳化重合により行われ、故に、エマルションポリマーが重要である。しかしながら、製造は、溶液重合及び引き続き水中への分散によっても行われることができる。
【００２５】
乳化重合の際に、イオン性及び／又は非イオン性の乳化剤及び／又は保護コロイドもしくは安定剤が、界面活性化合物として使用される。この界面活性物質は重合されうるモノマーを基準として、通常、０．１〜１０質量％の量で使用される。乳化重合のための水溶性開始剤は、ペルオキソ二硫酸の２つのアンモニウム塩及びアルカリ金属塩、例えばナトリウムペルオキシジスルファート過酸化水素又は有機過酸化物、例えばｔ−ブチルヒドロペルオキシドである。いわゆる還元−酸化（レドックス）−開始剤系も適している。
【００２６】
開始剤の量は重合されうるモノマーを基準として、一般的に０．１〜１０％、好ましくは０．５〜５質量％である。乳化重合の際に異なる複数の開始剤が使用されることもできる。
重合の際に、調節剤は、例えば、重合されうるモノマー１００質量部を基準として０〜０．８質量部の量で使用されることができ、これによりモル質量は低下される。例えば、チオール基を有する化合物、例えばｔ−ブチルメルカプタン、チオグリコール酸エチルアクリルエステル、メルカプトエチノール、メルカプトプロピルトリメトキシラン又はｔ−ドデシルメルカプタンが適している。
【００２７】
乳化重合は、通例３０℃〜１３０℃、好ましくは５０℃〜９０℃で行われる。重合媒体は、水のみから、並びに水及びそれと混和性の液体、例えばメタノールからなる混合物からなっていてよい。しかしながら好ましくは水のみが使用される。乳化重合は、バッチ法として並びに供給法の形で、段階運転方式又は勾配運転方式を含めて、実施されることができる。しかしながら、重合バッチの一部が装入され、重合温度に加熱され、部分重合され、引き続いて重合バッチの残りが、通常、複数の空間的に別個の供給を経て、これらのうち１つ又はそれ以上がモノマーを又は乳化された形で含有し、連続的に段階的に又は濃度勾配を包囲しながら、重合を維持しながら重合帯域に供給されることによる供給法が好ましい。重合の際に、例えば、粒度のより良好な調節のために、ポリマーが装入されることもできる。
【００２８】
開始剤が、水性ラジカル乳化重合の過程で重合容器に添加される方法は知られている。これは、完全に重合容器中へ装入されることができ、並びにその消費に応じて、水性ラジカル乳化重合の過程で連続的に又は段階的に使用されることができる。詳細には、これは、開始剤系の化学的性質並びに重合温度に依存する。好ましくは、一部が装入され、かつ残りが消費に応じて重合帯域へ供給される。
【００２９】
残存モノマーの除去のためには、通常、実際の乳化重合の終了後にも、すなわち少なくとも９５％のモノマーの転化後に、開始剤が添加される。個々の成分は、供給法の場合に反応器に、上から、側部から又は反応器底部を経て下から、添加されることができる。乳化重合の際に、通例、１５質量％〜７５質量％、好ましくは４０質量％〜７５質量％の固体含量を有するポリマーの水性分散液が得られる。
【００３０】
スチレン−ブタジエンラテックス−結合剤、スチレン−アクリラートラテックス−結合剤、スチレン−ブタジエンアクリロニトリル−ラテックス結合剤、スチレン無水マレイン酸−結合剤、スチレン−アクリラート無水マレイン酸−結合剤、ポリ酢酸ビニルをベースとし、塗工液組成物に添加される結合剤は、＜１３０nmの粒度を有する。
【００３１】
実施例
塗工液組成物
本発明により提案された塗工液組成物（％の記載並びに質量割合）は、７７％の乾燥質量割合を有し、スラリーの９５％を構成する２μmの粒度を有する炭酸カルシウムＣａＣＯ3のスラリー（例えばHydrocarb 95 ME、OMYA、Oftringen、スイス国から入手可能）、並びに７４．６％の乾燥質量割合を有し、スラリーの９８％を構成する２μmの粒度を有するAmazon Premiumのクレイスラリー（例えばAmazon Premium、Kaolin Internationalから入手可能）を含む。
【００３２】
以下の例において、塗工液組成物には、異なる結合剤Ａ、Ｂ、Ｃ、Ｄ、Ｅ、Ｆ、Ｇ、Ｈ、Ｉが混合されている。
【００３３】
これらは、詳細には次のものであった：
結合剤Ａは、１３０nmの粒度、Ｔｇ  ０℃及び水中５０％を有するスチレン−ブタジエン−ラテックス（BASF AGのStyronal D 536）であった。Ｔｇはガラス転移温度を表し、ゲル含量は８３％であった。
【００３４】
結合剤Ｂは、１４０nmの粒度、Ｔｇ  １３℃、水中５０％を有するスチレン−ブタジエン−アクリロニトリル−ラテックス（BASF AGのStyronal D 627）であった。Ｔｇはガラス転移温度を表し、ゲル含量は８０％であった。
【００３５】
結合剤Ｃとして、１６０nmの粒度、Ｔｇ  ２２℃及び水中５０％を有するスチレン−ブタジエン−ラテックス(BASF AGのStyronal D 808)を使用した。Ｔｇはガラス転移温度を表し、ゲル含量は７２％であった。
【００３６】
別の結合剤、すなわち結合剤Ｄとして、１３０nmの粒度、Ｔｇ  ０℃、水中５０％を有するスチレン−ブタジエン−ラテックスを使用し、カセイソーダ液中で中和した。Ｔｇはガラス転移温度を表し、ゲル含量は８２％であった。
【００３７】
結合剤Ｅとして、１６５nmの粒度、１６℃のＴｇ、水中５０％を有するスチレン−ブタジエン−ラテックスを使用した。Ｔｇはガラス転移温度を表す。
【００３８】
別の結合剤である、結合剤Ｆを、スチレン−ブチルアクリラート−ラテックスにより製造し、これは１７５nmの粒度、２０℃のＴｇ及び水中５０％であった。
【００３９】
別の結合剤である、結合剤Ｇを、スチレン−ブタジエン−ラテックスにより製造し、これは１１５nmの粒度、Ｔｇ  ０℃、５０％の固体含量を有し、ゲル含量は８５％であった。
【００４０】
別の結合剤である、結合剤Ｈを、スチレン−ブタジエン−ラテックスにより製造し、これは１００nmの粒度、Ｔｇ  ０℃、５０％の固体含量を有し、ゲル含量は７６％であった。
【００４１】
別の塗工液組成物は結合剤Ｉを含有し、すなわち８０nmの粒度、−１２℃のガラス転移温度Ｔｇ及び水中５０％を有するスチレンブタジエンアクリロニトリル−ラテックスが含まれており、その場合にゲル含量は８６％であった。
【００４２】
異なる結合剤Ａ〜Ｉを有する全ての塗工液組成物は、添加剤Ａとしてポリアクリルアミド増粘剤（組成  アクリル酸４０mol％、アクリルアミド６０mol％、４４ ０００ ０００の分子量Ｍｎ）が添加されており、並びに界面活性剤、すなわちジアルキルスルホコハク酸ナトリウムの水溶液(Lumiten I-DS 3525)、BASF AGから入手可能、並びに蛍光増白剤、例えばBlancophor P、Bayer AG、Leverkusenから入手可能、が添加されていた。
【００４３】
顔料着色された塗工液組成物のｐＨ値を、１０％ＮａＯＨの添加により８．７に調節した。塗工液処方物の固体含量を、水での希釈により調節した。
【００４４】
以下の第１表に、処方物の概要が与えられている。
【００４５】
【表１】
2008513617.tif 000002
【００４６】
第１表からは、塗工液組成物の処方物１〜９が、添加される結合剤Ａ、Ｂ、Ｃ、Ｄ、Ｅ、Ｆ、Ｇ、Ｈ、Ｉによりその都度互いに相違することがわかる。
【００４７】
処方物１〜９のブルックフィールド粘度を、ブルックフィールドRVT粘度計（Brookfiled Engineering Laboratories、米国から入手可能）を用いて２５℃の室温で測定した。測定のためには、分散液６００mlを１ lビーカーに入れ、粘度をスピンドル番号４で１００n-1の回転数で測定した。
【００４８】
処方物１〜９による塗工液組成物を、以下に与えられた例により基材上に被覆した。紙にせよ又は厚紙にせよ、含まれている基材の性質を、次の試験プロトコルに基づいて決定した。
【００４９】
紙光沢
紙光沢を、DIN 54 502に従い７５゜の入射角で測定した。
【００５０】
粒度
分散液の粒度を、DIN ISO 13321に従い決定した。
【００５１】
ガラス転移温度Ｔｇ
分散フィルムのガラス転移温度を、DIN ISO 53765に従い決定した。
【００５２】
Pruefbauオフセット（ＰＢ）
試験装置は、Pruefbau印刷適性試験機MZ II、Pruefbauインキ着けロール、その都度４０mm幅の金属印刷ディスク、０．０１mlを計量供給することができる塗布ピペット並びに０．００１mlを計量供給することができる別の塗布ピペット並びに縦印刷試料キャリヤー(Langdruckprobentraeger)並びにストップウォッチを含む。
【００５３】
印刷インキとして、Novavit 4F 713 Cyan (Kast & Ehinger)を使用した。試験すべき紙から、長軸方向で２４０ml×４６mlの大きさを有する試料を切り抜いた。試料を、試験の前に少なくとも１５時間、互いに別個に調湿室中に保存した。
【００５４】
試験の実施のためには、装置のスイッチを入れ、その場合にインキ着けロールの１つの上に印刷インキ０．３mlを添加し、引き続いて１分の期間の運転を行った。ついで、このために設けられたホルダーへ印刷ディスクをはめこみ、３０秒間インキ着けした。別の各々の印刷ディスクについては、インキ着けロール上に印刷インキ０．０３mlを塗布し、その後３０秒の継続運転が続いてから、インキ着けを行った。インキ着けされたインキ着けロールは、特定の期間にわたってのみ使用されることができる。線圧を８００N（＝２００N/cm）に調節し、印刷速度は１m/sであった。紙片を印刷試料キャリヤー上に張り、右側の印刷ユニットの前へストッパーまでの溝中へ置いた。右側の印刷ユニットコアに、インキ付した印刷ディスクを取り付け、開始ボタンの操作と共に印刷過程を開始した。前記の印刷インキ量で隠蔽点(Deckungspunkt)に達しなかった場合に、前記の印刷インキ量並びにそれらの追加を０．４及び０．０４mlもしくは０．５及び０．０５mlから高めなければならなかった。紙片の場合に隠蔽点に達した場合にはじめて、試験の続きを行った。印刷試料キャリヤーを、印刷された紙片と共に開始位置に持って行った。その場合に、紙片が指又はその他の対象物と触らないように配慮すべきである。規定された期間、通例１０s後に、印刷過程を印刷ディスクを交換せずに再度開始した。これを全部で５回繰り返した。
【００５５】
各パス後に、紙片の印刷された側のピッキング(Rupfen)を視覚的に評価した。６回の印刷過程後にピッキングが生じなかった場合には、ピッキング傾向の決定は、より長い時間間隔で例えば２０s又は３０s継続した。使用した印刷ディスク及びインキ着けロールを、次の使用の前に、その都度重ベンジンで清浄化し、引き続いて木綿布を用いて乾燥させた。得られる結果(passes to fail)は、最初のピッキングの発生までの印刷過程の数、インキ塗布［ml］並びに個々のパスの間の時間間隔［秒］で表現した。
【００５６】
基材粗さ
塗工された基材の粗さを、Parker PrintSurf粗さ試験機を用いて決定した。その場合に、試料の塗工された紙を、Cork-Melinexプレートと測定ヘッドとの間に１，０００kPaの圧力ではさみ込んだ。圧縮された空気を、４００kPaの定義された圧力を用いて基材上へ適用し、引き続いて測定ヘッドと紙表面との間の空気の漏れを測定した。高い空気漏れは、紙にせよ厚紙にせよ、塗工された基材の高い紙粗さを示す。
【００５７】
塗被均一性
試験すべき基材試料を１分間、ネオカルミン溶液MS "FesagO"（Merck、Darmstadtから入手可能）中へ完全に浸漬させた。引き続いて、試験すべき基材試料を、着色がもはや識別できなくなるまで、飲用水を流しながらすすいだ。引き続いて試料を２枚のろ紙の間に挟み込み(abgegautscht)、引き続いて実験室用乾燥器中で９０℃の温度で乾燥させた。着色された塗被表面の外観を視覚的に評価した。
【００５８】
塗布質量調節
紙にせよ厚紙にせよ、塗工すべき基材上に、塗工カーテン法を用いて塗布されうる塗工液の塗布質量を、各塗布試験の場合にカーテン塗工−装置ノズルによる塗工液カーテンの体積流量、紙ウェブ速度、塗工液組成物の密度及び塗工される基材の幅に基づいて決定した。
【００５９】
塗工された基材を、引き続いてJanusカレンダー(Voith社)を用いて次の条件下にカレンダーがけした：
速度：７１０m/min
線荷重：１３８N/mm
表面温度：１２０℃。
【００６０】
ゲル含量決定
分散液から、約１〜２mmのフィルム厚さを有するフィルムをキャスティングした。このフィルムを室温で７２h乾燥させた。引き続いて得られたフィルムから、一辺が１cmの長さを有する３つの正方形を切り抜き、秤量した。各片を、ＴＨＦ  ３０mlを有する密閉容器中へ貯蔵した。フィルムから、４８h後に、秤量した金属ふるい上で、溶剤を取り除いた。引き続いて、ポリマーフィルムを有するふるいを乾燥させ、これを８０℃で２hにわたって行い、個々のフィルムを再秤量した。質量の商（洗浄後の質量／当初質量）から、ゲル含量を決定した。
【００６１】
色濃度／吸収挙動
この評価は、色濃度測定によっても行われることができる。カウンターストリップ上への色移りが、曇った構造を有しない場合に、個々のセグメントの色濃度をそのセグメント上で、濃度計を用いてその都度１０箇所で測定する。場合により、印刷後にカウンターストリップに印刷された時点までの吸収時間に対する色濃度のグラフによるプロットを行うことができる。濃度計を用いた評価の結果として、相対色濃度ＲＦ［％］が得られる。次の関係による
ＲＦ＝１００・ＤＭ／ＤＶ、ここで
ＲＦ＝相対色濃度％
ＤＭ＝双方の試験片のセグメント上の色濃度の測定値の平均値
ＤＶ＝印刷されたカウンターストリップの色濃度の測定値の平均値。
結果は、吸収時間（時間間隔［s］）に対する、２つのカンマ位置(Kommastellen)を有する印刷されたカウンターストリップ上の色濃度により表現される。
【００６２】
例１
結合剤Ａを有する処方物１を質量５８g/m2の上質系原紙上に、この基材上への単純なカーテン塗工を用いて塗布した。塗布質量は、１，０００m/minの基材ウェブ速度で１５g/m2であった。
【００６３】
例２
結合剤Ｂを有する塗工液組成物の処方物２を質量５８g/m2の上質系基材上に、１５g/m2の塗布質量で１，０００m/minの紙ウェブ速度でのその表面上への単純なカーテン塗工を用いて適用した。
【００６４】
例３
結合剤Ｃを有する処方物３による塗工液組成物を同様に質量５８g/m2の上質系基材上に、その表面上への単純なカーテン塗工を用いて塗布した。塗布質量は同様に１，０００m/minの紙速度で１５g/m2であった。
【００６５】
例４
この例によれば、処方物Ｄによる塗工液組成物を、質量５８g/m2の上質系原基材上に１５g/m2の塗布質量で単純なカーテン塗工により塗布し、その場合に基材ウェブ速度は同様に１，０００m/minであった。
【００６６】
例５
この例によれば、結合剤Ｅを有する第１表による処方物Ｆによる塗工液組成物を質量５８g/m2の上質系原基材上に、その表面上への単純なカーテン塗工を用いて塗布し、その場合に１５g/m2の塗布質量に調節されており、かつ基材ウェブ速度は１，０００m/minであった。
【００６７】
例６
例７において、結合剤Ｆを有する処方物７による塗工液組成物を質量５８g/m2の上質系原基材上に、その表面上への単純なカーテン塗工を用いて塗布し、その場合に１５g/m2の塗布質量に調節されており、かつ基材ウェブ速度は同様に１，０００m/minであった。
【００６８】
例７
この例によれば、結合剤Ｇを有する処方物８による塗工液組成物を、質量５８g/m2の上質系原基材上に、その表面上への単純なカーテン塗工を用いて塗布し、その場合に塗布質量は１，０００m/minの基材ウェブ速度で１５g/m2に調節されていた。
【００６９】
例８
この例によれば、結合剤Ｈを有する処方物９による塗工液組成物を、質量５８g/m2の上質系原基材上に、１５g/m2の塗布質量での基材表面上への単純なカーテン塗工を用いて塗布し、その場合に１，０００m/minの基材ウェブ速度に調節されていた。
【００７０】
例９
この例によれば、結合剤Ｉを有する処方物１０による塗工液組成物を、１平方メートルあたり５８gの質量の上質系原基材上に、基材表面上への単純なカーテン塗工法を用いて１平方メートルあたり１５gの塗布質量で塗布し、その場合に１分あたり１０００mの基材ウェブ速度に調節されていた。
【００７１】
例１〜９により塗工された基材を、引き続いてJanusカレンダー(Voith社)を用いて次の条件下にカレンダーがけした：
速度：７１０m/min
線荷重：１３８N/mm
表面温度：１２０℃。
【００７２】
カレンダーがけ後に、例１〜９により塗工され、引き続いて前記の操作パラメーター下でカレンダーがけされ、塗工された基材は、次の性質を有していた：
【表２】
2008513617.tif 000003
【００７３】
第３表  例１〜９の結果の概要
第２及び３表による結果は、カーテン塗工法により被覆すべき基材、例えば紙又は板紙の上面と、その上面に塗布される塗工液組成物との間の高い結合力を達成するために、＜１３０nmの粒度を有する特に微粒状の結合剤が使用される場合に高い結合力が得られることを説明する。
【００７４】
【表３】
2008513617.tif 000004
【００７５】
比較例  ブレード塗布法の場合の結合力
次の第４表からは、ブレード塗布法を用いて基材上に適用された処方物の概要が得られる。
【００７６】
【表４】
2008513617.tif 000005
【００７７】
比較例１
番号１を有する処方物を５８g/m2の上質系原紙上に、１５g/mの塗布質量で１２００m/minの紙ウェブ速度での基材上への常用のブレード塗布法を用いて適用した。
【００７８】
参考例１により塗工された基材を、引き続いてJanusカレンダー（Voith社）を用いて次の条件下にカレンダーがけした：
速度：７１０m/min
線荷重：１３８N/mm
表面温度：１２０℃。
【００７９】
カレンダーがけ後に、参考例１により塗工された基材を、引き続いて前記の操作パラメーター下にカレンダーがけし、塗工された紙は、次の紙特性を有していた。
【００８０】
生じる結果は、次に示される第５表にまとめられている。
【００８１】
【表５】
2008513617.tif 000006
【００８２】
第５表から得られる結果は、ブレード紙の場合の結合力が、それ以外は良好な紙特性の場合に、カーテンコーティング法により塗工された紙よりも著しく高いことを示している。
【００８３】
図１からは、塗工液組成物の粒度と生じる結合力との間の関係が明らかとなるグラフが得られる。
【００８４】
縦座標上は、最初のピッキングが起こるまでの、前記のPruefbauオフセットによる紙試料のパスの数が得られる。Ｘ軸（横座標）に、多様な結合剤粒度がプロットされている。図１によるグラフから、塗工液組成物の結合力が、粒度が増大すると共に低下することがわかる。こうして、例えば、８０nmの粒度を有し、スチレン−ブタジエン−アクリロニトリル（ＳＢＡＮ）をベースとする結合剤を含有する塗工液組成物が、ピッキングが生じる前により高い数のパス（６回を上回るパス）を達成するのに対し、１４０nmの粒度を有する結合剤（ＳＢＡＮ）を有する塗工液組成物は、単に４回のパス（１０s）を達成するに過ぎず、ついでピッキングが始まる。図１において、さらにまた、スチレン−ブタジエンをベースとする結合剤が含まれていた塗工液組成物のパスの数が得られる。１００nm及び１１５nmの粒度で、ピッキングが生じる前に６回のパスが可能であったのに対し、１３０nmの粒度の場合に４．５回のパスのみが達成されることができるに過ぎなかった。
結合剤Ａを有する処方物１を含有していた塗工液組成物の場合に、ピッキングはカーテンコーティング塗工された紙の場合に既に４回のパス（１０秒値）で開始したのに対し、ブレード塗工された紙の場合に５回のパスが３０秒で達成された。
【００８５】
カーテンコーティングの場合に、１３０nmを下回る小さな粒度を有する結合剤が使用されることができる、それというのも、カーテンコーティング法の場合に、原紙への移行をまねき、ひいてはより劣悪な結合力及びより僅かな結合となる、圧力パルスが基材に作用を与えないからである。カーテンコーティング法の場合に欠けている圧力パルスに基づいて、塗工液組成物は原紙へ印刷されない。
【００８６】
図２によるグラフからは、色濃度への結合剤の影響がわかる。
【００８７】
Ｙ軸（縦座標）には、１２０sの吸収時間後の色濃度がプロットされているのに対し、Ｘ軸（横座標）には使用される結合剤の粒度がプロットされている。図２によるグラフからは、１２０sの吸収時間後の色濃度は、１４０nmの粒度を有し、スチレンブタジエン−アクリロニトリル（ＳＢＡＮ）をベースとする結合剤を有する塗工液組成物の場合に、８０nmの粒度を有する結合剤（ＳＢＡＮ）を有する塗工液組成物を用いて達成されることができる色濃度をかなり下回ったままであることが得られる。１００nmもしくは１３０nmの粒度を有し、スチレン−ブタジエン（ＳＢ）をベースとする結合剤を含有する塗工液組成物の場合に、１２０s後に達成可能な色濃度は１００nmの粒度を有する塗工液組成物については約０．３であるのに対し、１３０nmの粒度を有するＳＢ結合剤を有する塗工液組成物は、これをかなり下回っている。
【００８８】
図２によるグラフからは、８０nmの粒度を有するＳＢＡＮ結合剤が、参考試験による色濃度をかなり上回る極めて高い色濃度となり、かつ１００nmの粒度を有するＳＢ結合剤が同様に、参考試験において達成される色濃度を依然として上回る良好な色濃度となることがわかる。
【図面の簡単な説明】
【００８９】
【図１】粒度への結合力の依存性を示すグラフ。
【図２】定義された期間後の色濃度への結合剤の粒度の影響を示す図。
【図１】
2008513617.tif 000007
【図２】
2008513617.tif 000008
【手続補正書】
【提出日】平成19年5月16日(2007.5.16)
【手続補正１】
【補正対象書類名】特許請求の範囲
【補正対象項目名】全文
【補正方法】変更
【補正の内容】
【特許請求の範囲】
【請求項１】
印画紙及び自己接着性ラベル紙を除く、印刷、包装及び筆記に適しており、一層及び／又は多層塗工された基材を製造するための塗工液組成物であって、かつ前記基材、特に原紙又は厚紙が１つ又はそれ以上の自由落下する液体カーテンで被覆されており、かつ前記液体カーテンが、結合剤を含有する被覆液体から形成されている、塗工液組成物において、
前記結合剤が、スチレン−ブタジエン−ラテックス結合剤、スチレン−アクリラート−ラテックス結合剤、スチレン−ブタジエン−アクリロニトリル−ラテックス結合剤、スチレン−無水マレイン酸−結合剤、スチレン−アクリラート−マレイン酸−無水物−結合剤を含む群から選択されており、かつ粒度≦１３０nmを含むことを特徴とする、塗工液組成物。
【請求項２】
スチレンブタジエン及びスチレンブタジエンアクリロニトリルを含有している結合剤系が、１０％〜９５％のゲル含量値を有している、請求項１記載の塗工液組成物。
【請求項３】
スチレンブタジエン及びスチレンブタジエンアクリロニトリルを含有している結合剤系が７０〜９０％のゲル含量値を有している、請求項２記載の塗工液組成物。
【請求項４】
有機又は無機の顔料を含有している、請求項１記載の塗工液組成物。
【請求項５】
１００００００〜５０００００００の分子量Ｍｗを有するポリアクリルアミドを含有している、請求項１記載の塗工液組成物。
【請求項６】
２０mPas〜５，０００mPas、特に好ましくは２０mPas〜２，０００mPas、特に好ましくは２０〜１，３００mPasのブルックフィールド粘度を有する、請求項１記載の塗工液組成物。
【請求項７】
塗工液組成物の塗布質量が、基材上の前記組成物の乾燥質量を基準として０．１〜５０g/m2である、請求項１記載の塗工液組成物。
【請求項８】
１つ又は複数の顔料が、粘土、カオリン、タルク、炭酸カルシウム、二酸化チタン、サチン白、合成ポリマー顔料、酸化亜鉛、硫酸バリウム、セッコウ、シリカ、アルミニウム、三水和物を含む群から選択されている、請求項４記載の塗工液組成物。
【請求項９】
結合剤が、スチレン−ブタジエン−ラテックス結合剤、スチレン−アクリラート−ラテックス結合剤、スチレン−ブタジエンアクリロニトリル−ラテックス結合剤、スチレン−無水マレイン酸−結合剤、スチレン−アクリラート無水マレイン酸−結合剤、多糖類、タンパク質、ポリビニルピロリドン、ポリビニルアルコール、ポリ酢酸ビニル、セルロース及びセルロース誘導体を含む群から選択されている、請求項１記載の塗工液組成物。
【請求項１０】
カーテンコーティングの範囲内で塗布される塗工液組成物が、基材の印刷適性を改善し、拡散に対するバリヤー特性を有し、塗工される基材の光学的性質を改善し、並びにリリース特性又は接着特性のいずれかを有する、請求項１記載の塗工液組成物。
【請求項１１】
カーテンコーティング塗工法により塗布される塗工液組成物が、エチレン−アクリル酸ろう、ポリエチレンポリエステルスチレン−ブタジエン−ラテックス結合剤、スチレン−アクリラート−ラテックス結合剤、スチレン−ブタジエンアルコールニトリル−ラテックス結合剤、スチレン−無水マレイン酸−結合剤、スチレン−アクリラート無水マレイン酸−結合剤、多糖類、タンパク質、ポリビニルピロリドン、ポリビニルアルコール、ポリ酢酸ビニル、セルロース及びセルロース誘導体、シリコーンをベースとする１つ又はそれ以上のポリマーを含有する、請求項１から１０までのいずれか１項記載の塗工液組成物。
【請求項１２】
請求項１から１０までのいずれか１項に従って製造されている塗工液組成物を用いて製造される基材。
【国際調査報告】
2008513617.tif 000009
2008513617.tif 000010
2008513617.tif 000011
2008513617.tif 000012
2008513617.tif 000013
2008513617.tif 000014